(57)【要約】【課題】リフローハンダ付け時の熱により、電解液と正極活物質あるいは負極活物質が反応して、急激な膨らみや破裂が起こってしまう課題があった。【解決手段】撥油性の物質で被膜した粒子からなる正極活物あるいは負極活物質を用いることで、高容量のリフローハンダ付け可能な非水電解質二次電池の製造が可能となった。【選択図】    図１
2004247119.tif 000002
【特許請求の範囲】
【請求項１】
正極と、負極と、非水溶媒、支持塩を含む電解液と、セパレータとガスケットを備えるとともに、前記正極あるいは前記負極の活物質の少なくとも一方の粒子の表面が、撥油性の物質により被覆されていることを特徴とするリフローハンダ付け可能な非水電解質二次電池。
【請求項２】
前記撥油性の物質により被覆された活物質が、粉末の表面処理により撥油性を与えられた粉末であることを特徴とする請求項１に記載の非水電解質二次電池。
【請求項３】
前記撥油性の物質が、弗素樹脂であることを特徴とする請求項１または２に記載の非水電解質二次電池。
【請求項４】
前記撥油性の物質が、表面処理等により撥油性を有する導電剤であることを特徴とする請求項１に記載の非水電解質二次電池。
【請求項５】
前記正極の活物質がリチウム含有マンガン酸化物であることを特徴とする請求項１〜４のいずれか一項に記載の非水電解質二次電池。
【請求項６】
前記リチウム含有マンガン酸化物がＬｉ４Ｍｎ５Ｏ１２であることを特徴とする請求項５に記載の非水電解質二次電池。
【請求項７】
前記負極の活物質がＳｉＯ、Ｓｉ、ＷＯ２、ＷＯ３およびＬｉ−Ａｌ合金から選ばれる一種以上の活物質であることを特徴とする請求項１〜５のいずれか一項に記載の非水電解質二次電池。
【請求項８】
前記非水溶媒の常圧での沸点が２００℃以上であり、かつ前記支持塩がフッ素を含有し、かつ前記セパレータがガラス繊維または熱変形温度２３０℃以上の樹脂からなり、かつ前記ガスケットが熱変形温度２３０℃以上の樹脂からなることを特徴とする請求項１〜５のいずれか一項に記載の非水電解質二次電池。
【請求項９】
前記常圧での沸点が２００℃以上の非水溶媒が、エチレンカーボネート（ＥＣ）、γ−ブチロラクトン（γＢＬ）選ばれる単独または複合物であり、前記支持塩が、六フッ化リン酸リチウム（ＬｉＰＦ６  ）、ホウフッ化リチウム（ＬｉＢＦ４  ）から選ばれる単独または複合物であり、前記ガスケットを構成する樹脂がポリフェニレンサルファイド（ＰＰＳ）、液晶ポリマー（ＬＣＰ）、ポリエーテルエーテルケトン樹脂（ＰＥＥＫ）、ポリエーテルニトリル樹脂（ＰＥＮ）、または、テトラフルオロエチレン−パーフルオロアルキルビニルエーテル共重合樹脂（ＰＦＡ）であることを特徴とする請求項８に記載の非水電解質二次電池。
【発明の詳細な説明】
【０００１】
【発明の属する技術分野】
本発明は、リチウムを吸蔵放出可能な物質を負極及び正極の活物質とし、リチウムイオン導電性の非水電解質を用いるコイン型（ボタン型）非水電解質二次電池のなかでリフローハンダ付けに対応する耐熱非水電解質二次電池に関するものである。
【０００２】
【従来の技術】
コイン型（ボタン型）非水電解質二次電池は、高エネルギー密度、軽量であるといった特徴があり、そのため、機器のバックアップ用の電源としての用途が増加している。従来のコイン型（ボタン型）非水電解質二次電池には、正極に３Ｖ級のリチウム含有マンガン酸化物が用いられることが多く、それにより高容量、良好なサイクル特性が確保されていた。このような二次電池においては、電池の気密、液密、および正・負極缶の絶縁を保つガスケットの材質が極めて重要である。従来ガスケット材質としては、耐薬品性、弾力性、耐クリープ性にすぐれ、成形性がよく、射出成形可能で安価なポリプロピレンが用いられてきた。
【０００３】
メモリーバックアップ電源として二次電池を用いる場合には、二次電池にハンダ付用の端子を溶接した後、メモリー素子とともにプリント基板上にハンダ付されることが多い。従来、プリント基板上へのハンダ付は、ハンダこてを用いて行なわれていたが、機器の小型化あるいは高機能化にともない、プリント基板の同一面積内に搭載される電子部品を多くする必要が生じハンダ付のためにハンダこてを挿入する隙間を確保することが困難となってきた。また、ハンダ付け作業もコストダウンのため自動化が求められていた。
【０００４】
そこで、あらかじめプリント基板上のハンダ付を行う部分にハンダクリーム等を塗布しておきその部分に部品を載置するか、あるいは、部品を載置後、ハンダ小球をハンダ付部分に供給し、ハンダ付部分がハンダの融点以上、例えば、２００〜２６０℃となるように設定された高温雰囲気の炉内に部品を搭載したプリント基板を通過させることにより、ハンダを溶融させて部品をハンダ付けする方法が用いられている（以下リフローハンダ付けという）。ところが、耐熱性が考慮されていない正極あるいは負極の活物質を用いたコイン型（ボタン型）非水電解質二次電池では、リフローハンダ付けを行うことにより電池としての機能が損なわれるという欠点があった。
【０００５】
従来のコイン型（ボタン型）非水電解質二次電池では、リフローハンダ付けによっても電池としての機能が損なわれないように、モリブデン酸化物が正極活物質に用いられていた（例えば、特許文献１参照）。
【０００６】
一方、正極あるいは負極の活物質の粒子表面を被覆することで電池の特性を改善する発明は、正極活物質をコーティングしているもの（例えば、特許文献２参照）、あるいは、正極活物質あるいは負極活物質の表面をリチウム伝導性ポリマーで被覆しているもの（例えば、特許文献３参照）、負極活物質の炭素を金属でコーティングしているもの（例えば、特許文献４参照）がある。
【０００７】
【特許文献１】
特開２００２−１１７８４１号公報（第３頁）
【０００８】
【特許文献２】
特開２００２−２７９９９１号公報（第４頁）
【０００９】
【特許文献３】
特開２００２−３７３６４３号公報（第３頁）
【００１０】
【特許文献４】
特開２００２−１４１０６９号公報（第２頁）
【００１１】
【発明が解決しようとする課題】
しかしながら、これらの従来の発明は電池の大電流での充放電特性劣化防止やサイクル寿命特性の改善を目的としている。本発明は従来の発明とは異なり、リフロー時における電池特性の劣化を防止し、リフローハンダ付け可能な非水電解質二次電池を提供することを目的としている。
【００１２】
【課題を解決するための手段】
リフロー温度での非水電解質二次電池の劣化機構を検討した結果、電池の劣化は非水電解質の溶媒あるいは溶質が、化学的に活性である正極活物質あるいは負極活物質によって分解されているためであるとの結論に至った。そこで、化学的に活性である正極活物質あるいは負極活物資と非水電解質との直接の接触面積を減らすために、非水電解質の溶媒に撥油性を示す物質によって正極活物質あるいは負極活物質を部分的あるいは全面的に被膜することで、リフロー温度における電池特性劣化を抑制し、リフローはんだ付け可能な非水電解質二次電池の製造が可能となった。
【００１３】
また、活物質の集電性を考慮して、正極活物質あるいは負極活物質の全表面を撥油性の物質と導電剤によって覆うことが好ましい。
【００１４】
本発明では正極活物質および負極活物質の種類を問わないが、高容量の電池を得るためにはＬｉＣｏＯ２、ＬｉＮｉＯ２、ＬｉＭｎ２Ｏ４、Ｌｉ４Ｍｎ５Ｏ１２、あるいは、ＬｉＭ１（Ｘ）Ｍ２（１−Ｘ）Ｏ２  、ＬｉＭ１（Ｘ）Ｍ２（２−Ｘ）Ｏ４が良好であった（ここで、Ｍ１、Ｍ２は、Ｃｏ、Ｎｉ、Ｍｎ、Ａｌのどれかで、０＜Ｘ＜１）。一方、負極活物質としては、ＷＯ２、ＷＯ３、ＳｉＯ、ＳｉおよびＬｉ−Ａｌ合金が高容量を達成できるため良好であった。
【００１５】
さらに、電池の構成要素である電解液、セパレータ、ガスケットにおいても耐熱性があり、しかも電極との組み合わせにおいても電池性能損なわないものを見つけ出した。これにより、リフローハンダ付け可能な非水電解質二次電池を提供することができた。
【００１６】
【発明の実施の形態】
本発明による電極剤の模式的な断面図を図１に示す。図示するように、活物質１の表面は電解液に撥油性を示す物質の薄膜２で被覆されている。更に活物資は集電のための導電剤３に囲まれている。図２には、活物質１が撥油性物質の微紛４で被覆されている実施の形態を示す。また、図３には、表面が撥油性物質で覆われている導電剤５を活物質１の表面に配した実施の形態を示す。本発明の特徴は、リフローによる熱処理時における活物質と電解液の反応を避けるために、活物質と電解液の接触する面積を小さくすることにある。従って、本目的を達成するためには撥油性物質が活物質の表面を被覆していればよく、撥油性物質の形状は問わない。
【００１７】
活物質の表面を撥油性物質で被覆する方法としては、撥油性物質のディスパージョン溶液を活物質に噴霧したり、ディスパージョン溶液に活物質を浸漬した後取り出して乾燥させれば良い。あるいは、ディスパージョン溶液に活物質を入れて混合した液を熱風中に噴霧して乾燥させて得ることもできる。
【００１８】
活物質に被膜を生成させる場合は、活物質の導電剤との電気的接触抵抗とリチウムイオンの移動抵抗を小さく保つためになるべく薄い被膜を生成させることが望ましい。
【００１９】
活物質に比べて撥油性物資の粒径が小さい粉末の場合は、機械的に被覆処理する方法も可能である。活物質と撥油性物質の粉末を混合し、ボールミル、遊星ボールミルなどによるメカニカルミリンングが有効である。
【００２０】
活物質の表面に撥油性物質の被膜しなくとも、活物資と電解液の直接接触の機会を減少させることから、通常行なわれている活物質、導電剤、結着剤、離型剤などの混合において撥油性物質を加えて混合しても本発明は有効である。この場合、撥油性物質の添加は、電気抵抗やリチウムイオンの移動抵抗を大きくすることから、リフロー熱処理温度における活物質と電解液の反応を考慮して、添加量を設計することが必要である。
【００２１】
更に、撥油性物質で導電剤を被覆しておき、この導電剤で活物質を被覆しても本発明は有効である。
【００２２】
撥油性物質としては、ポリテトラフルオロエチレン（ＰＴＦＥ）やポリビニリデンフルオライド（ＰＶＤＦ）等の弗素系樹脂の他、真性ポリマーが有効である。また、電解液を粉末粒子内に取り込まない無機固体物質も有効である。
【００２３】
正極としては、ＬｉＣｏＯ２、ＬｉＮｉＯ２、ＬｉＭｎ２Ｏ４、Ｌｉ４Ｍｎ５Ｏ１２、あるいは、ＬｉＭ１（Ｘ）Ｍ２（１−Ｘ）Ｏ２  、ＬｉＭ１（Ｘ）Ｍ２（２−Ｘ）Ｏ４が良好であった（ここで、Ｍ１、Ｍ２は、Ｃｏ、Ｎｉ、Ｍｎ、Ａｌのどれかで、０＜Ｘ＜１）。特に、電解液と反応性の高いＬｉ４Ｍｎ５Ｏ１２が有効であった。負極としては、リチウム−アルミニウム等のリチウム合金、リチウムをドーピングした炭素、リチウムをドーピングした金属酸化物（ＳｉＯ、ＷＯ２、ＷＯ３等）、リチウムをドーピングしたＳｉが有効であり、活物質と導電剤の混合状態において電解液との反応性の高い金属酸化物では特に有効であった。
【００２４】
リフローハンダ付けを行うには、電解液として、常圧での沸点が２００℃以上の非水溶媒を用いることがリフロー温度で安定であることがわかった。リフロー温度は２６０℃程度に上がる場合があるが、常圧での沸点が２０４℃のγ−ブチロラクトン（γＢＬ）を用いた場合でも、その温度で電池内部の圧力が上がっているためか、電池が破裂することはなかった。正負極との組み合わせにおいて、プロピレンカーボネート（ＰＣ）、エチレンカーボネート（ＥＣ）、γ−ブチロラクトン（γＢＬ）、メチルテトラグライム、スルホラン、３−メチルスルホランから選ばれる単独または複合物で用いることが良好であった。
【００２５】
また、上述した有機溶媒の他にポリマーを用いることもできる。ポリマーとしては、従来から一般に使用されているものを用いることができ、例えば、ポリエチレンオキサイド（ＰＥＯ）、ポリプロピレンオキサイド、ポリエチレングリコールジアクリレート架橋体、ポリフッ化ビニリデン、ポリフォスファゼン架橋体、ポリプロピレングリコールジアクリレート架橋体、ポリエチレングリコールメチルエーテルアクリレート架橋体、ポリプロピレングリコールメチルエーテルアクリレート架橋体等が好ましい。
【００２６】
電解液（非水溶媒）中に存在する主な不純物としては、水分と、有機過酸化物（例えばグリコール類、アルコール類、カルボン酸類）などが挙げられる。これらの各不純物は、黒鉛化物の表面に絶縁性の被膜を形成し、電極の界面抵抗を増大させるものと考えられる。したがって、サイクル寿命や容量の低下に影響を与える恐れがある。また高温（６０℃以上）貯蔵時の自己放電も増大する恐れがある。このようなことから、非水溶媒を含む電解液において、不純物はできるだけ低減されることが好ましい。具体的には、水分は５０ｐｐｍ以下、有機過酸化物は１０００ｐｐｍ以下であることが好ましい。
【００２７】
支持塩としては、フッ素を含有する支持塩である六フッ化リン酸リチウム（ＬｉＰＦ６）、ホウフッ化リチウム（ＬｉＢＦ４）、トリフルオロメタスルホン酸リチウム（ＬｉＣＦ３ＳＯ３）、リチウムビスパーフルオロメチルスルホニルイミド（ＬｉＮ（ＣＦ３ＳＯ２））が、熱的にも電気特性的にも安定であった。非水溶媒に対する溶解量は、０．５〜３．０モル／１とすることが望ましい。
【００２８】
特に有機溶媒として、エチレンカーボネート（ＥＣ）、γ−ブチロラクトン（γＢＬ）の混合溶媒を用い、支持塩として六フッ化リン酸リチウム（ＬｉＰＦ６）または、ホウフッ化リチウム（ＬｉＢＦ４）用いた場合、良好な結果が得られた。
【００２９】
セパレータとしては、大きなイオン透過度を持ち、所定の機械的強度を持ち絶縁性の膜が用いられる。リフローハンダ付け用としては、ガラス繊維が最も安定して用いることができるが、熱変形温度が２３０℃以上のポリフェニレンサルファイド、ポリエチレンテレフタレート、ポリブチレンテレフタレート、ポリアミド、ポリイミドなどの樹脂を用いることもできる。セパレータの孔径は、一般に電池用として用いられる範囲が用いられる。例えば、０．０１〜１０μｍが用いられる。セパレータの厚みは、一般に電池用の範囲で用いられる例えば、５〜３００μｍが用いられる。
【００３０】
ガスケットも通常ポリプロピレン等が用いられるがリフローハンダ付けを行う場合は、熱変形温度が２３０℃以上の樹脂がポリフェニレンサルファイド、ポリエチレンテレフタレート、ポリアミド、液晶ポリマー（ＬＣＰ）、テトラフルオロエチレン−パーフルオロアルキルビニルエーテル共重合樹脂（ＰＦＡ）、ポリエーテルエーテルケトン樹脂（ＰＥＥＫ）、ポリエーテルニトリル樹脂（ＰＥＮ）、がリフロー温度での破裂等がなく、しかもリフロー後の保存においてもガスケットの変形による漏液などの問題がなかった。
【００３１】
この他、ポリエーテルケトン樹脂（ＰＥＫ）、ポリアリレート樹脂、ポリブチレンテレフタレート樹脂、ポリシクロヘキサンジメチレンテレフタレート樹脂、ポリエーテルスルホン樹脂、ポリアミノビスマレイミド樹脂、ポリエーテルイミド樹脂、フッ素樹脂が使用できる。また、この材料に３０重量％程度以下の添加量でガラス繊維、マイカウイスカー、セラミック微粉末等を添加したものであっても、本実験と同様の効果を発揮することが実験によって判明している。
【００３２】
ガスケットの製造方法としては、射出成形法、熱圧縮法等がある。射出成形法はガスケットの成形方法としては最も一般的である。射出成形後に形状や結晶性を高めるために融点以下の温度で、０．５から１０時間程度の間、真空、大気、または、不活性雰囲気等で熱処理することも有効である。ただし、コストダウン等により成形精度を犠牲にする場合は、液体シール剤を用い気密を補うことが必須となる。
【００３３】
熱圧縮法は、成形品のガスケット形状よりも厚みの厚い板材を素材成形品として融点以下で熱圧縮成形を行うことにより最終成型品を得る方法である。一般に素材成形品から融点以下の温度で熱圧縮成形により成形された熱可塑性樹脂の成形品に温度を加えると、元の素材成形品の形状に戻ろうとする性質がある。従来の非水電解質二次電池であれば外缶及び内缶（金属）とガスケット（樹脂）の間に隙間ができたり、あるいは、缶とガスケットの間に封止に十分な応力が得られなくなったりするはずであるが、非水電解質二次電池にこのガスケットを用いることで、この性質により、熱処理（リフローハンダ付け等）によるガスケットの膨張で外缶及び缶（金属）とガスケット（樹脂）の間に隙間ができず、あるいは缶とガスケットの間に封止に充分な応力が得られるようになる。また、経時的に元の素材成形品の形状に戻ろうとする性質があり、リフローハンダ付け以外の電池においても効果がある。特に、テトラフルオロエチレン−パーフルオロアルキルビニルエーテル共重合樹脂（ＰＦＡ）を用いたガスケットにおいては、射出成形で作製したものより、シート状の材料を加熱加圧して作製するコンプレッション成形のものの方が、封口性が良好であった。すなわち、ＰＦＡがゴム弾性を有していることと、射出成型品はリフロー温度で収縮するのに対し熱圧縮成形品はリフロー温度で成形前のシートの厚さに戻ろうとするため、封口部分の内圧が上昇し、より一層の封口気密が達成できる。
【００３４】
コイン、ボタン電池の場合には、ガスケットと正・負極缶の間にアスファルトピッチ、ブチルゴム、フッ素系オイル、クロロスルホン化ポリエチレン、エポキシ樹脂等の１種または混合物の液体シール剤が用いられる。液体シール剤が透明の場合は着色して、塗布の有無を明確にすることも行われる。シール剤の塗布法としては、ガスケットへのシール剤の注入、正・負極缶への塗布、ガスケットのシール剤溶液へのディッピング等がある。
【００３５】
電極形状は、電池の形状がコインやボタンの場合、正極活物質や負極活物質の合剤をペレットの形状に圧縮し用いられる。また、薄型のコインやボタンのときは、シート状に成形した電極を打ち抜いて用いてもよい。そのペレットの厚みや直径は電池の大きさにより決められる。
【００３６】
ペレットのプレス法は、一般に採用されている方法を用いることができるが、特に金型プレス法が好ましい。プレス圧は、特に限定されないが、０．２〜５ｔ／ｃｍ２  が好ましい。プレス温度は、室温〜２００℃が好ましい。
【００３７】
電極合剤には、導電剤や結着剤やフィラーなどを添加することができる。導電剤の種類は特に限定されない。導電剤に金属粉末を用いてもよいが、炭素系のものが特に好ましい。炭素材料はもっとも一般的で、天然黒鉛（鱗状黒鉛、鱗片状黒鉛、土状黒鉛など）、人工黒鉛、カーボンブラック、チャンネルブラック、サーマルブラック、ファーネスブラック、アセチレンブラック、炭素繊維等が使われる。また、金属では、銅、ニッケル、銀等の金属粉、金属繊維が用いられる。導電性高分子も使用される。
【００３８】
炭素の添加量は、混合比は活物質の電気伝導度、電極形状等により異なり特に限定されないが、負極の場合１〜５０重量％が好ましく、特に２〜４０重量％が好ましい。
【００３９】
炭素の粒径は平均粒径で０．５〜５０μｍの範囲、好ましくは０．５〜１５μｍの範囲、より好ましくは０．５〜６μｍの範囲にすると活物質間の接触性が良好になり、電子伝導のネットワーク形成が向上し、電気化学的な反応に関与しない活物質が減少する。
【００４０】
結着剤は、電解液に不溶のものが好ましいが特に限定されるもではない。通常、ポリアクリル酸およびポリアクリル酸中和物、ポリビニルアルコール、カルボキシメチルセルロース、でんぷん、ヒドロキシプロピルセルロース、再生セルロース、ジアセチルセルロース、ポリビニルクロリド、ポリビニルピロリドン、テトラフルオロエチレン、ポリフッ化ビニリデン、ポリエチレン、ポリプロピレン、エチレン−プロピレン−ジエンポリマー（ＥＰＤＭ）、スルホン化ＥＰＤＭ、スチレンブタジエンゴム、ポリブタジエン、フッ素ゴム、ポリエチレンオキシド、ポリイミド、エポキシ樹脂、フェノール樹脂などの多糖類、熱可塑性樹脂、熱硬化性樹脂、ゴム弾性を有するポリマーなどが１種またはこれらの混合物として用いられる。結着剤の添加量は、特に限定されないが、１〜５０重量％が好ましい。
【００４１】
フィラーは、構成された電池において、化学変化を起こさない繊維状材料であれば何でも用いることができる。本発明の場合、炭素、ガラスなどの繊維が用いられる。フィラーの添加量は特に限定されないが、０〜３０重量％が好ましい。
【００４２】
電極活物質の集電体としては、電気抵抗の小さい金属板が好まれる。例えば、正極には、材料としてステンレス鋼、ニッケル、アルミニウム、チタン、タングステン、金、白金、焼成炭素などの他に、アルミニウムやステンレス鋼の表面にカーボン、ニッケル、チタンあるいは銀を処理させたものが用いられる。ステンレス鋼は二相ステンレスが腐食に対して有効である。コイン、ボタン電池の場合は電池の外部になる方にニッケルめっきすることが行われる。処理の方法としては、湿式めっき、乾式めっき、ＣＶＤ、ＰＶＤ、圧着によるクラッド化、塗布等がある。
【００４３】
負極には、材料としてステンレス鋼、ニッケル、銅、チタン、アルミニウム、タングステン、金、白金、焼成炭素などの他に、銅やステンレス鋼の表面にカーボン、ニッケル、チタンあるいは銀を処理させたもの、Ａｌ−Ｃｄ合金などが用いられる。処理の方法としては、湿式めっき、乾式めっき、ＣＶＤ、ＰＶＤ、圧着によるクラッド化、塗布等がある。
【００４４】
電極活物質の集電体となる正極、負極の缶には基板とのコンタクトを取るための端子が溶接される。端子材料はステンレス鋼や鉄にニッケルめっき、金めっき、ハンダめっきの施されたものが主に用いられる。缶への溶接は、抵抗溶接、レーザー溶接等により行われる。
【００４５】
電極活物質と集電体を導電性の接着剤により固定することも可能である。導電性の接着剤としては、溶剤に溶かした樹脂に炭素や金属の粉末や繊維を添加したものや導電性高分子を溶解したもの等が用いられる。
【００４６】
ペレット状の電極の場合は、集電体と電極ペレットの間に塗布し電極を固定する。この場合の導電性接着剤には熱硬化型の樹脂が含まれる場合が多い。
【００４７】
本発明の非水電解質二次電池の用途には、特に限定されないが、例えば、携帯電話、ページャー等のバックアップ電源、発電機能を有する腕時計の電源等がある。
【００４８】
本発明の電池は除湿雰囲気または、不活性ガス雰囲気で組み立てることが望ましい。また、組み立てる部品も事前に乾燥するとこが好ましい。ペレットやシートおよびその他の部品の乾燥又は脱水方法としては、一般に採用されている方法を利用することができる。特に、熱風、真空、赤外線、遠赤外線、電子線及び低湿風を単独あるいは組み合わせて用いることが好ましい。温度は８０〜３５０℃の範囲が好ましく、特に１００〜２５０℃の範囲が好ましい。含水量は、電池全体で２０００ｐｐｍ以下が好ましく、正極合剤、負極合剤や電解質ではそれぞれ５０ｐｐｍ以下にすることが充放電サイクル性向上の点で好ましい。
【００４９】
ペレット自体の加熱は特に有効で、１８０〜２８０℃の範囲の温度がよい。加熱時間は、１時間以上が適当であり、真空、大気、不活性ガス雰囲気を選択することができる。加熱温度は、リフローハンダ付け温度以上を目安にし、有機結着剤の強度を考慮し、加熱条件を決める必要がある。リフローハンダ付け温度以上でそれぞれの部材を組み立て前に加熱することにより、リフローハンダ付け温度に電池がさらされても急激な反応が起こりにくくなる。また加熱により、電解液のペレットの含浸性が向上し、融点が高く、粘度の高い電解液を用いる本発明においては、電池特性向上において非常に有利である。
【００５０】
以下、実施例により本発明を更に詳細に説明する。
【００５１】
【実施例】
（実施例１）
正極活物質としてＬｉ４Ｍｎ５Ｏ１２粉末を用いた。Ｌｉ４Ｍｎ５Ｏ１２粉末にＰＴＦＥのディスパージョン溶液を噴霧して乾燥した。この粉末に導電剤としてグラファイトを、結着剤としてポリアクリル酸を、重量比沈殿物：グラファイト：ポリアクリル酸＝９０：７：３の割合で混合して正極合剤とし、次にこの正極合剤５ｍｇを２ｔｏｎ／ｃｍ２で直径２．４ｍｍのペレットに加圧成形した。その後、この様にして得られた正極ペレット１０１を、炭素を含む導電性樹脂接着剤からなる電極集電体１０２を用いて正極ケース１０３に接着して一体化した（正極ユニット化）後、２５０℃で８時間減圧加熱乾燥した。
【００５２】
負極活物質にはＳｉＯを用いた。ＳｉＯ粉末に結着剤としてポリアクリル酸をそれぞれ重量比４５：４０：１５の割合で混合して負極合剤とした。合剤２．６ｍｇを２ｔｏｎ／ｃｍ２で直径２．４ｍｍのペレットに加圧成形したものを用いた。その後、この様にして得られた負極ペレット１０４を、炭素を導電性フィラーとする導電性樹脂接着剤からなる電極集電体２を用いて負極ケース１０５に接着して一体化した（負極ユニット化）後、２５０℃で８時間減圧加熱乾燥した。さらに、ペレット上にリチウムフォイル１０６を直径２ｍｍ、厚さ０．２２ｍｍに打ち抜いたものを圧着し、リチウム−負極ペレット積層電極とした。
【００５３】
厚さ０．２ｍｍのガラス繊維からなる不織布を乾燥後φ３ｍｍに打ち抜きセパレータ１０９とした。ガスケット１０８は、ＰＰＳ製のものを用いた。電解液１０７は、エチレンカーボネート（ＥＣ）：γ−ブチロラクトン（γＢＬ）の体積比１：１混合溶媒にホウフッ化リチウム（ＬｉＢＦ４）を１モル／ｌ溶解したもの６μＬ、電池缶内に入れた。正極ユニットと負極ユニットを重ねかしめ封口することにより電池を作成した。
【００５４】
（比較例１）
比較例としてＰＴＦＥのディスパージョン溶液を噴霧しない正極活物質Ｌｉ４Ｍｎ５Ｏ１２と負極活物質ＳｉＯを用いて実施例１と同様にして電池を作成した。
【００５５】
（比較例２）
比較例２は、電解液の溶媒をプロピレンカーボネート（ＰＣ）、エチレンカーボネート（ＥＣ）、ジメチルエーテル（ＤＭＥ）を体積比で１：１：１とした他は実施例１と同様に電池を作成した。
【００５６】
以上の様に作製した電池それぞれ１０個についてリフロー温度に電池が耐えうるかを調べるため、予備加熱１８０℃、１０分、加熱２５０℃、１分での加熱によるリフローテストを行った。加熱後のサンプルは、膨らみを調べるため電池高さ測定、内部抵抗の測定、サイクル特性の測定を行った。高さはダイヤルゲージを用いて測定した。内部抵抗は交流法（１ｋＨｚ）により測定した。サイクル特性における充放電条件は、充電は最大電流０．０５ｍＡ、定電圧値３．３Ｖ、充電時間３０時間の定電流定電圧方式で行い、放電は０．０２５ｍＡの定電流で終止電圧１．８Ｖで行った。過放電サイクルについては、終止電圧を０Ｖとした。
【００５７】
結果を表１に示した。
【００５８】
【表１】
2004247119.tif 000003
【００５９】
表１において、◎は良好な特性を示すもの、○は実用上問題のないもの、△は電池のわずかな膨らみ電池特性の劣化等多少問題があるものがあるもの、×は特性上問題があり実用レベルにないものである。
【００６０】
実施例１と比較例１のリフロー特性、サイクル特性結果から明らかなように、本発明によって電池の耐リフロー耐熱性は著しく向上している。比較例１の電池は、リフローにより電池の膨らみと内部抵抗の著しい上昇が見られることから、正極活物質と電解液の反応により、ガスが発生しているものと思われる。この劣化により、電池としてのサイクル特性は得られなかった。一方、実施例１は比較例１と同じ電池部材を用いながら、正極活物質を撥油性物質で被覆することで、リフロー耐熱性の向上に顕著な効果が見られた。
（実施例２）
本実施例では、実施例１と同じ方法により撥油性物質で正極活物質および負極活物質を被覆して電池を作成した。
【００６１】
表１に示すように本電池系では正極による劣化が大きいために、負極活物質の撥油性物質被覆の効果は小さい。更に、負極の被覆により正極のみ被覆した実施例１よりも初期の内部抵抗が増加した。しかしながら、１．８Ｖカットのサイクル特性では実施例１よりも１０％程大きな容量が観察され、本発明が正極、負極に限定されないことが確認された。
【００６２】
（実施例３）
本実施例では、実施例１と撥油性物質の被覆方法が異なり、ＰＴＦＥディスパージョン溶液に正極活物質粉末を投入後に乾燥したものである。
【００６３】
表１に示すように、本法においてもリフロー耐熱性の向上が認められるが、実施例１に比べて内部抵抗の上昇が激しく、サイクル特性の電池容量も実施例１より減少している。
（実施例４〜６）
次に、実施例４では撥油性物質としてＰＶＤＦを用いた。実施例５ではガスケットをＰＥＥＫ、セパレータをＰＰＳとした。実施例６では正極活物質をＬｉＣｏＯ２とした。表１に示すように、撥油性物質の種類、ガスケット樹脂の種類、電極物質の種類によらず、リフロー耐熱性が認められ、本発明が有効であることを示している。
【００６４】
【発明の効果】
以上記述したように、本発明は電解液に対して撥油性の物質を正極活物質、負極活物質に被覆することで、従来困難とされていたリフローハンダ付け可能な非水電解質二次電池の提供が可能となった。
【図面の簡単な説明】
【図１】電解液に対して撥油性の物質の薄膜で表面を被覆した活物質粒子の断面図
【図２】撥油性の物質粒子で表面を被覆した活物質粒子の断面図
【図３】撥油性の物質の薄膜を表面に有する導電剤で表面を被覆した活物質の断面図
【符号の説明】
１  活物質
２  電解液に撥油性を示す物質の薄膜
３  導電剤
４  電解液に撥油性を示す物質の微紛
５  表面が撥油性物質で覆われている導電剤
【図１】
2004247119.tif 000004
【図２】
2004247119.tif 000005
【図３】
2004247119.tif 000006